(57)【要約】  排出処理システムにおける使用のための触媒ウォールフローモノリスフィルタは、チャネルを規定する表面を有し、且つフィルタ長さ未満の距離にわたって第１の端面から第２の端面へ向かって縦方向に延びる第１のゾーンと、フィルタ長さ未満の距離にわたって第２の端面から第１の端面へ向かって縦方向に延びる第２のゾーンとを有する多孔質基材を含むウォールフローモノリスを含み、ここで、第１のＳＣＲ触媒は多孔質基材の第１のゾーン全体に分布しており、アンモニア酸化触媒は多孔質基材の第２のゾーン全体に分布しており、第２のＳＣＲ触媒は多孔質基材の第２のゾーンの表面を覆う層に位置している。【選択図】図２
2020514039.tif 000002
【特許請求の範囲】
【請求項１】
排出処理システムにおける使用のための触媒ウォールフローモノリスフィルタであって、第１の端面、第２の端面、第１の端面から第２の端面までの距離によって規定されるフィルタ長さ、第１の端面と第２の端面との間の縦方向、並びに縦方向に延びる第１及び第２の複数のチャネルを含み、
第１の複数のチャネルが、第１の端面で開いており、第２の端面で閉じており、第２の複数のチャネルが、第２の端面で開いており、第１の端面で閉じており、
モノリスフィルタが、チャネルを規定する表面を有し、且つフィルタ長さ未満の距離にわたって第１の端面から第２の端面へ向かって縦方向に延びる第１のゾーンと、フィルタ長さ未満の距離にわたって第２の端面から第１の端面へ向かって縦方向に延びる第２のゾーンとを有する多孔質基材を含み、
第１のゾーンが、多孔質基材全体に分布する第１のＳＣＲ触媒を含み、第２のゾーンが、多孔質基材全体に分布するアンモニア酸化触媒を含み、第２のＳＣＲ触媒が、多孔質基材の第２のゾーンの表面を覆う層に位置している、
触媒ウォールフローモノリスフィルタ。
【請求項２】
第２のＳＣＲ触媒が、第２のゾーンの多孔質基材の表面を覆う層にのみ存在している、請求項１に記載の触媒ウォールフローモノリスフィルタ。
【請求項３】
第２のＳＣＲ触媒が、第２のゾーンの多孔質基材の表面を覆う層及び第２のゾーンの多孔質基材の全て又は一部に存在している、請求項１に記載の触媒ウォールフローモノリスフィルタ。
【請求項４】
第２のＳＣＲ触媒が、第２のゾーンの多孔質基材の表面を覆う層及び第２のゾーンの多孔質基材の全てに存在している、請求項３に記載の触媒ウォールフローモノリスフィルタ。
【請求項５】
第２のＳＣＲ触媒が、多孔質基材の第２のゾーンの表面を覆う層及び第２のゾーンの多孔質基材の一部に存在している、請求項３に記載の触媒ウォールフローモノリスフィルタ。
【請求項６】
第１のゾーンにおいて、第１のＳＣＲ触媒が第１又は第２の複数のチャネルの表面を覆っていない、請求項１から５のいずれか一項に記載の触媒ウォールフローモノリスフィルタ。
【請求項７】
第１のＳＣＲ触媒が第２のＳＣＲ触媒と同一である、請求項１から６のいずれか一項に記載の触媒ウォールフローモノリスフィルタ。
【請求項８】
第２のＳＣＲ触媒が第２のＳＣＲ触媒とは異なる、請求項１から７のいずれか一項に記載の触媒ウォールフローモノリスフィルタ。
【請求項９】
第１のＳＣＲ触媒及び第２のＳＣＲ触媒の少なくとも一つが、小細孔モレキュラーシーブ、好ましくはゼオライト、中細孔モレキュラーシーブ、好ましくはゼオライト、大細孔モレキュラーシーブ、好ましくはゼオライト、又は卑金属を含む、請求項１から８のいずれか一項に記載の触媒ウォールフローモノリスフィルタ。
【請求項１０】
小細孔モレキュラーシーブが、ＡＥＩ、ＡＦＴ、ＣＨＡ、ＤＤＲ、ＥＡＢ、ＥＲＩ、ＧＩＳ、ＧＯＯ、ＫＦＩ、ＬＥＶ、ＬＴＡ、ＭＥＲ、ＰＡＵ、ＶＮＩ及びＹＵＧから、好ましくはＡＥＩ、ＣＨＡ及びＬＴＡからなる群より独立して選択される骨格構造を有する、請求項９に記載の触媒ウォールフローモノリスフィルタ。
【請求項１１】
第１のＳＣＲ触媒及び第２のＳＣＲ触媒の少なくとも一つが銅ベータゼオライトを含む、請求項９に記載の触媒ウォールフローモノリスフィルタ。
【請求項１２】
第１のＳＣＲ触媒及び第２のＳＣＲ触媒の少なくとも一つが、Ｗを含浸させたＣｅＯ２、Ｗを含浸させたＣｅＺｒＯ２、及びＦｅとＷを含浸させたＺｒＯ２を含む、請求項１から４のいずれか一項に記載の触媒ウォールフローモノリスフィルタ。
【請求項１３】
第１のＳＣＲ触媒が、好ましくは、ＡＥＩ、ＡＦＴ、ＣＨＡ、ＤＤＲ、ＥＡＢ、ＥＲＩ、ＧＩＳ、ＧＯＯ、ＫＦＩ、ＬＥＶ、ＬＴＡ、ＭＥＲ、ＰＡＵ、ＶＮＩ及びＹＵＧの構造ファミリーから、より好ましくはＡＥＩ、ＣＨＡ及びＬＴＡからなる群より選択される骨格構造を有する小細孔モレキュラーシーブを含む、請求項１から１２のいずれか一項に記載の触媒ウォールフローモノリスフィルタ。
【請求項１４】
第２のＳＣＲ触媒が、大細孔モレキュラーシーブ、好ましくは銅ベータゼオライトであるか、又はＷを含浸させたＣｅＯ２、Ｗを含浸させたＣｅＺｒＯ２、若しくはＦｅとＷを含浸させたＺｒＯ２から選択される非ゼオライト材料である、請求項１から１３のいずれか一項に記載の触媒ウォールフローモノリスフィルタ。
【請求項１５】
縦方向における第２のゾーンの長さ対第１のゾーンの長さの比が、１：２０から１：５、好ましくは約１：９である、請求項１から１４のいずれか一項に記載の触媒ウォールフローモノリスフィルタ。
【請求項１６】
第２のＳＣＲ触媒が、モノリス基材の長さの約１０％から約５０％、約１０％から約４５％、約１０％から約４０％、約１０％から約３５％、約１０％から約３０％、約１０％から約２５％、又は約１０％から約２０％で存在する、請求項１から１１のいずれか一項に記載の触媒ウォールフローモノリスフィルタ。
【請求項１７】
酸化触媒が、貴金属、好ましくは白金、パラジウム又はそれらの組み合わせを含む、請求項１から１６のいずれか一項に記載の触媒ウォールフローモノリスフィルタ。
【請求項１８】
フィルタが、１００ｃｐｓｉから６００ｃｐｓｉ（１５．５ｃｐｓｃｍから９３ｃｐｓｃｍ）のセル密度を有する、請求項１から１７のいずれか一項に記載の触媒ウォールフローモノリスフィルタ。
【請求項１９】
隣接するチャネル間の基材の平均最小厚さが６から２０ｍｉｌ（０．０１５から０．０５ｃｍ）である、請求項１から１８のいずれか一項に記載の触媒ウォールフローモノリスフィルタ。
【請求項２０】
第２のゾーンの第２のＳＣＲ触媒が、１０μｍから８０μｍの厚さを有するコーティングとして第２の複数のチャネルの壁を覆っている、請求項１から１９のいずれか一項に記載の触媒ウォールフローモノリスフィルタ。
【請求項２１】
第１のゾーンと第２のゾーンとの間に位置する第３のゾーンであって、多孔質基材全体に分布している第１のＳＣＲ触媒と、多孔質基材の表面を覆い、多孔質基材全体に分布していない層に位置する第２のＳＣＲ触媒とを含む、第３のゾーンをさらに含む、請求項１から２０のいずれか一項に記載の触媒ウォールフローモノリスフィルタ。
【請求項２２】
第３のゾーンが、モノリス基材の長さの最大１０％、好ましくは最大５％の長さを有する、請求項２１に記載の触媒ウォールフローモノリスフィルタ。
【請求項２３】
（ａ）第１のゾーンと第２のゾーン；（ｂ）第１のゾーンと第３のゾーン；又は（ｃ）第３のゾーンと第２のゾーンの少なくとも一部の間に間隙をさらに含む、請求項１から２２のいずれか一項に記載の触媒ウォールフローモノリスフィルタ。
【請求項２４】
（ａ）第１のゾーンと第２のゾーン；（ｂ）第１のゾーンと第３のゾーン；又は（ｃ）第３のゾーンと第２のゾーンの少なくとも一部の間に間隙がない、請求項１から２３のいずれか一項に記載の触媒ウォールフローモノリスフィルタ。
【請求項２５】
触媒ウォールフローモノリスが、第２のゾーンのコーティングとして第２のＳＣＲ触媒を含まないウォールフローフィルタと比較して、ＮＯｘ変換の改善及びＮ２Ｏ形成の減少の少なくとも一つを提供する、請求項１から２４のいずれか一項に記載の触媒ウォールフローモノリスフィルタ。
【請求項２６】
燃焼排気ガスの流れを処理するための排出処理システムであって、請求項１から２５のいずれか一項に記載の触媒ウォールフローモノリスフィルタを含み、第１の端面が第２の端面の上流にある、排出処理システム。
【請求項２７】
第２のゾーンのコーティングとして第２のＳＣＲ触媒を含まないウォールフローフィルタと比較して、ＮＯｘ変換の改善及びＮ２Ｏ形成の減少の少なくとも一つを提供する、請求項２６に記載の排出処理システム。
【請求項２８】
請求項１から２５のいずれか一項に記載の触媒ウォールフローモノリスフィルタの製造のための方法であって、
（ａ）第１の端面と第２の端面との間に縦方向を規定する第１の端面及び第２の端面並びに縦方向に延びる第１及び第２の複数のチャネルを有する多孔質基材を提供することであって、第１の複数のチャネルが、第１の端面で開いており、第２の端面で閉じており、第２の複数のチャネルが、第２の端面で開いており、第１の端面で閉じている、多孔質基材を提供すること；
（ｂ）第１のＳＣＲ触媒を含むウォッシュコートを多孔質基材に選択的に浸透させることにより、第１のゾーンを形成すること、
（ｃ）アンモニア酸化触媒を含むウォッシュコートを多孔質基材に選択的に浸透させることにより、アンモニア酸化触媒を含む第２のゾーンの一部を形成すること、及び
（ｄ）第２の複数のチャネルの壁がコーティングにより覆われている第２のゾーンのアンモニア酸化触媒上に第２のＳＣＲ触媒のコーティングを形成すること、
を含み、
工程（ｂ）が工程（ｃ）の前に実施され得るか、又は工程（ｃ）が工程（ｂ）の前に実施され得る、方法。
【請求項２９】
ＮＯｘを含む燃焼排気ガスの流れを処理するための方法であって、排気流を請求項１から２５のいずれか一項に記載のモノリスに通すことを含み、第１の端面が第２の端面の上流にある、方法。
【請求項３０】
第２のゾーンのコーティングとして第２のＳＣＲ触媒を含まないウォールフローフィルタと比較して、ＮＯｘ変換の改善及びＮ２Ｏ形成の減少の少なくとも一つ、請求項２９に記載の方法。
【発明の詳細な説明】
【技術分野】
【０００１】
本発明は、自動車における排出処理システム及び内燃機関排気システムを有する定置システムにおける使用に適したＳＣＲ触媒及びアンモニアスリップ触媒を含む触媒ウォールフローモノリスに関する。
【背景技術】
【０００２】
ディーゼルエンジン、定置ガスタービン、及び他のシステムにおける炭化水素の燃焼は排気ガスを生成するが、この排気ガスは、ＮＯ（一酸化窒素）及びＮＯ２（二酸化窒素）を含む窒素酸化物（ＮＯｘ）を除去するために処理されなければならない。ＮＯｘは、人々の健康問題を多く引き起こすだけでなく、スモッグや酸性雨の形成を含む多くの有害な環境影響を引き起こすことが知られている。排気ガス中のＮＯｘのヒト及び環境への影響を軽減するためには、これらの望ましくない成分を、好ましくは他の有害又は毒性物質を生成しないプロセスによって、排除することが望ましい。
【０００３】
エンジン及び発電所における炭化水素系燃料の燃焼は、大部分において、比較的無害な窒素（Ｎ２）、水蒸気（Ｈ２Ｏ）及び二酸化炭素（ＣＯ２）を含有する排気ガス又は煙道ガスを生成する。だが、排気ガス及び煙道ガスは、有害及び／又は毒性物質、例えば不完全燃焼から生じる一酸化炭素（ＣＯ）、未燃燃料から生じる炭化水素（ＨＣ）、過度の燃焼温度から生じる窒素酸化物（ＮＯｘ）、及び粒子状物質（大部分はスート）も比較的少量で含有する。大気中に放出される排気ガス及び煙道ガスの環境影響を軽減するために、望ましくない成分の量を、好ましくは、別の有害又は有毒な物質を生じないプロセスにより、除去又は低減することが望ましい。
【０００４】
リーンバーンガスエンジンで生成された排気ガスは、一般的に、炭化水素燃料の適度な燃焼を確実にするためにもたらされる高比率の酸素に起因して、酸化的である。ＮＯｘを元素窒素（Ｎ２）と水に変換する選択的触媒還元（ＳＣＲ）として知られている方法において、触媒及び還元剤を用いてＮＯｘを選択的に還元する必要がある。このプロセスは、地球のオゾン層にとって有害なガスであるＮ２Ｏも形成し得る。ＳＣＲプロセスでは、ガス状還元剤、典型的には無水アンモニア、アンモニア水又は尿素が、排気ガスが触媒と接触する前に排気ガス流に添加される。還元剤は触媒上に吸着され、ＮＯｘは触媒された基材の中及び／又は上を通過する際に還元される。ＮＯｘの変換を最大にするためには、化学量論量より多いアンモニアをガス流に添加することがしばしば必要である。しかし、過剰のアンモニアを大気中に放出することは、人々の健康及び環境に有害であろう。さらに、アンモニアは、特に水溶液形態で苛性である。排気管下流の排気管の領域におけるアンモニア及び水の凝縮は、排気システムを損傷し得る腐食性の混合物を生じる可能性がある。したがって、排気ガス中のアンモニアの放出は止めるべきである。従来型の排気システムの多くでは、アンモニア酸化触媒（アンモニアスリップ触媒又は「ＡＳＣ」としても知られている）がＳＣＲ触媒の下流に設置されており、排気ガス中のアンモニアを窒素に変換することによってアンモニアを除去する。アンモニアスリップ触媒の使用は、典型的なディーゼル走行サイクルにわたって９０％を超えるＮＯｘ変換を可能にし得る。
【０００５】
ディーゼルエンジンからの排気ガスにおいて、除去の負担が最も大きい成分の一つはＮＯｘである。ＮＯｘのＮ２への還元は、排ガスが還元の代わりに酸化反応を有利にするのに十分な酸素を含むことから、特に問題となる。それにもかかわらず、ＮＯｘは、選択的触媒還元（ＳＣＲ）として一般に知られるプロセスにより還元されうる。ＳＣＲプロセスは、触媒の存在下、アンモニア等の窒素含有還元剤を用いて、ＮＯｘを元素の窒素（Ｎ２）と水に変換することを含む。ＳＣＲプロセスにおいて、アンモニアのようなガス状の還元剤が、排気ガスをＳＣＲ触媒と接触させる前に、排気ガス流に添加される。該還元剤は該触媒上に配され、ガスが該触媒化された基材中又はその上を通過する間にＮＯＸ還元反応は起こる。アンモニアを使用した化学量論的ＳＣＲ反応の化学式は次の通りである：
４ＮＯ＋４ＮＨ３＋Ｏ２→４Ｎ２＋６Ｈ２Ｏ
２ＮＯ２＋４ＮＨ３＋Ｏ２→３Ｎ２＋６Ｈ２Ｏ
ＮＯ＋ＮＯ２＋２ＮＨ３→２Ｎ２＋３Ｈ２Ｏ
【０００６】
ほとんどのＳＣＲプロセスは、ＮＯＸの変換を最大限にするために、化学量論的過剰量のアンモニアを使用する。放出されたアンモニアガスが大気に負の影響を与え、他の燃焼種と反応し得るため、ＳＣＲプロセスを通過する未反応のアンモニア（「アンモニアスリップ」とも呼ばれる）は望ましくない。アンモニアスリップを低減するために、ＳＣＲシステムは、ＳＣＲ触媒の下流にアンモニア酸化触媒（ＡＭＯＸ）（アンモニアスリップ触媒（ＡＳＣ）としても知られる）を含み得る。
【０００７】
排ガス中の過剰アンモニアを酸化するための触媒は既知である。例えば、米国特許第７，３９３，５１１号は、貴金属、例えば白金、パラジウム、ロジウム、又はチタニアアルミナ、シリカ、ジルコニア等の担体上の金を含有するアンモニア酸化触媒を記載している。他のアンモニア酸化触媒は、チタニア担体上の酸化バナジウム、酸化タングステン、及び酸化モリブデンの第１の層と、チタニア担体上の白金の第２の層とを含有する（例えば、米国特許第７，４１０，６２６号及び同第８，２０２，４８１号を参照）。
【０００８】
よって、従来のＳＣＲＦ／ＡＳＣオンウォール設計と比較して改善されたＮＯｘ変換を提供し、同様のＮＨ３変換及び減少したＮ２Ｏ形成を達成する改善された触媒化ウォールフローモノリスを提供することが望ましい。広範な温度ウインドウにわたる改善されたＮＯｘ変換、同様のＮＨ３変換及び減少した望ましくないＮ２Ｏ形成を提供する改善された触媒化ウォールフローモノリスを有することも望ましい。本発明は、これらのニーズを満たす。
【発明の概要】
【０００９】
本発明の第１の態様では、排出処理システムにおける使用のための触媒ウォールフローモノリスフィルタは、第１の端面、第２の端面、第１の端面から第２の端面までの距離によって規定されるフィルタ長さ、第１の端面と第２の端面との間の縦方向、並びに縦方向に延びる第１の及び第２の複数のチャネルを含み、
第１の複数のチャネルは、第１の端面で開いており、第２の端面で閉じており、第２の複数のチャネルは、第２の端面で開いており、第１の端面で閉じており、
モノリスフィルタは、チャネルを規定する表面を有し、且つフィルタ長さ未満の距離にわたって第１の端面から第２の端面へ向かって縦方向に延びる第１のゾーンと、フィルタ長さ未満の距離にわたって第２の端面から第１の端面へ向かって縦方向に延びる第２のゾーンとを有する多孔質基材を含み、
第１のゾーンは、多孔質基材全体に分布する第１のＳＣＲ触媒を含み、第２のゾーンは、多孔質基材全体に分布するアンモニア酸化触媒を含み、
第２のＳＣＲ触媒は、多孔質基材の第２のゾーンの表面を覆う層に位置する。第２のＳＣＲ触媒は、（１）第２のゾーンの多孔質基材の表面を覆う層にのみ存在し得る（すなわち、多孔質基材全体に分布していない）（オンウォール）か、又は（２）第２のゾーンの多孔質基材の表面を覆う層（オンウォール）と、第２のゾーンの多孔質基材の実質的に全て又は一部（例えば壁中）（インウォール）とに存在し得る。第２のＳＣＲ触媒は、第２のゾーンの多孔質基材の全て又は一部に存在するとき、アンモニア酸化触媒の全て又は一部と共に存在し得る。
【００１０】
本発明の第２の態様は、
（ａ）間に縦方向を規定する第１の端面及び第２の端面並びに縦方向に延びる第１及び第２の複数のチャネルを有する多孔質基材を提供することであって、第１の複数のチャネルが、第１の端面で開いており、第２の端面で閉じており、第２の複数のチャネルが、第２の端面で開いており、第１の端面で閉じている、多孔質基材を提供する、こと；
（ｂ）第１のＳＣＲ触媒を含むウォッシュコートを多孔質基材に選択的に浸透させることにより、第１のゾーンを形成すること、
（ｃ）アンモニア酸化触媒を含むウォッシュコートを多孔質基材に選択的に浸透させることにより、第２のゾーンの一部を形成すること、
（ｃ）第２の複数のチャネルの壁がコーティングにより覆われている第２のゾーンのアンモニア酸化触媒上に第２のＳＣＲ触媒のコーティングを形成すること、
を含む触媒ウォールフローモノリスフィルタの製造のための方法に関し、
工程（ｂ）が工程（ｃ）の前に実施され得るか、又は工程（ｃ）が工程（ｂ）の前に実施され得る。
【００１１】
本発明の第３の態様は、ＮＯｘ及びアンモニアを含む排気ガスを、本発明の第１の態様の触媒ウォールフローモノリスフィルタと接触させることを含む、排気ガスを処理する方法に関する。
【００１２】
次に、以下の非限定的な図面に関して本発明を説明する。
【図面の簡単な説明】
【００１３】
【図１】本発明の一態様によるウォールフローモノリスフィルタ１を概略的に示す斜視図である。
【図２】第２のＳＣＲ触媒が第２のゾーンのアンモニア酸化触媒上のコーティングにのみ存在する本発明の構成における二つのＳＣＲ触媒及びアンモニア酸化触媒の位置を示す概略図である。
【図３】触媒が図２に示される構成に位置する図１における平面Ａ−Ａを通じて示されるウォールフローモノリスフィルタの断面図である。
【図４】第２のＳＣＲ触媒が第２のゾーンのアンモニア酸化触媒上のコーティング及びアンモニア酸化触媒の一部を有する第２のゾーンの基材の一部に存在する本発明の構成における二つのＳＣＲ触媒及びアンモニア酸化触媒の位置を示す概略図である。
【図５】第２のＳＣＲ触媒が第２のゾーンのアンモニア酸化触媒上のコーティング及びアンモニア酸化触媒の全てを有する第２のゾーンの基材の全てに存在する本発明の構成における二つのＳＣＲ触媒及びアンモニア酸化触媒の位置を示す概略図である。
【図６】ディーゼルエンジンのための排気ガス処理システムの概略図である。
【図７】ウォールフローフィルタ及び他の触媒が置かれ得る位置を示すディーゼルエンジンのための排気ガス処理システムの概略図である。
【図８】約２００から約６２５℃の温度範囲にわたる酸化触媒のインウォール配置対オンウォール配置のＮＨ３変換率を示すグラフである。
【図９】約２００から約６２５℃の温度範囲にわたる酸化触媒のインウォール配置対オンウォール配置のＮＯＸ変換率を示すグラフである。
【図１０】約２００から約６２５℃の温度範囲にわたる酸化触媒のインウォール配置対オンウォール配置のＮ２Ｏメイクの量を示すグラフである。
【図１１】約２００から約６２５℃の温度範囲にわたる酸化触媒のインウォール配置対オンウォール配置のＮ２Ｏ選択性を示すグラフである。
【発明を実施するための形態】
【００１４】
本発明は、以下でさらに説明される。以下の文脈において、本発明の異なる態様がより詳細に記載される。そのように記載される各態様は、反することが明らかに示されていない限り、任意の他の態様（複数可）と組み合わせることができる。特に、好ましい又は有利であるとして示される任意の特徴は、好ましい又は有利であるとして示される他の特徴と組み合わせることができる。
【００１５】
本発明は、排出処理システムにおける使用のためのアンモニアスリップ触媒を含む触媒ウォールフローモノリスフィルタに関する。ウォールフローモノリスは、ディーゼルパーティキュレートフィルターにおける使用に関する当該技術分野でよく知られている。それらは、排気ガス（粒子状物質を含む）の流れを多孔質材料で形成されたウ壁を通過するよう強制することにより作用する。
【００１６】
ウォールフローモノリスは、排気ガスの入口である第１の端面と、排気ガスの出口である第２の端面とを有し、それらの間に縦方向を規定する。
【００１７】
ウォールフローモノリスフィルタは、モノリスを通って軸方向に走り、一又は複数の触媒でコーティングされている薄壁により分離された多くの平行チャネルを含む。用語「壁」とは、チャネルを形成する基材の物理的構造を意味する。用語「チャネル」とは、基材中の壁により形成される空間を意味する。チャネルの断面は、円形、楕円形又は多角形（三角形、正方形、長方形、六角形又は台形）であり得る。構造は、ハニカムを連想させる。
【００１８】
ウォールフローモノリスは、縦方向に延びる第１及び第２の複数のチャネルを有する。第１の複数のチャネルは、第１の端面で開いており、第２の端面で閉じている。第２の複数のチャネルは、第２の端面で開いており、第１の端面で閉じている。チャネルは、好ましくは互いに平行であり、チャネル間に比較的一定の壁厚を提供する。その結果、複数のチャネルの一つに入るガスは、チャネル壁を通って他の複数のチャネルに拡散することなく、モノリスから出ることができない。チャネルは、チャネルの開口端部へのシーラント材料の導入によって閉じられる。好ましくは、第１の複数のチャネルの数は、第２の複数のチャネルの数に等しく、各複数は、モノリス全体に均等に分布する。
【００１９】
ウォールフローモノリスは数多くのセルを含む。用語「セル」とは、一又は複数の壁に囲まれたチャネルを意味する。単位断面積当たりのセルの数がセル密度である。好ましくは、多孔質壁と組み合わせた第１及び第２の複数のチャネルの平均断面幅は、１平方インチ当たり（ｃｐｓｉ）１００から６００、好ましくは２００から４００（１平方ｃｍ当たり（ｃｐｓｃｍ）１５．５から９３セル、好ましくは３１から６４ｃｐｓｃｍ）のセル密度をもたらす。チャネルは、一定の幅であり得、各複数のチャネルは、均一なチャネル幅を有し得る。しかしながら、好ましくは、使用時に入口として機能する複数のチャネルは、出口として機能する複数のチャネルよりも大きな平均断面幅を有する。好ましくは、差は少なくとも１０％である。これにより、フィルタにおける灰貯蔵容量が増加し、再生頻度を低くすることができる。非対称フィルタは米国特許第７，２４７，１８４号に記載されており、それは参照により本明細書に援用される。
【００２０】
好ましくは、隣接するチャネル間の基材の平均最小厚さ（即ち壁厚）は、６から２０ミリ（ここで、「ミリ」は１／１０００インチである）（０．０１５から０．０５センチ）である。チャネルは、好ましくは平行であり、好ましくは一定幅を有するため、隣接するチャネル間の最小壁厚は好ましくは一定である。理解されるように、平均最小距離を測定して、再現性のある測定を保証することが必要である。例えば、チャネルが、円形の断面を有し、密集している場合、隣接する二のチャネルの間で壁が最も薄いときに少なくとも一つの点が存在する。壁厚は、好ましくは壁の多孔性及び／又は平均細孔サイズに関連する。例えば、壁厚は、平均細孔サイズの１０から５０倍であり得る。
【００２１】
処理されるガスのチャネル壁の通過を容易にするために、モノリスは多孔質基材から形成されている。基材はまた、触媒材料を保持するための担体としても作用し得る。多孔質基材を形成するのに適した材料は、セラミック様の材料、例えば、コーディエライト、α−アルミナ、炭化ケイ素、窒化ケイ素、ジルコニア、ムライト、スポジュメン、アルミナ−シリカ−マグネシア若しくはケイ酸ジルコニウム、又は多孔質、耐火性金属を含む。ウォールフロー基材はまた、セラミック繊維複合材料から形成され得る。好ましいウォールフロー基材はコーディエライト及び炭化ケイ素から形成される。そのような材料は、排気流を処理する際に直面する環境、特に高温に耐えることができ、十分に多孔質に作製されうる。多孔質モノリス基材の製造におけるそのような材料及びそれらの使用は当該技術分野でよく知られている。
【００２２】
好ましくは、モノリスフィルタは多孔質であり、４０から７５％の多孔率を有し得る。多孔率を決定するための適切な技術は、当該技術分野で知られており、水銀ポロシメトリー及びＸ線トモグラフィーを含む。
【００２３】
好ましくは、コーティングされた多孔質基材は、約２５から５０％の多孔率を有し、触媒表面コーティングは、２５から７５％の多孔率を有する。触媒コーティングの多孔率は、コーティングされた多孔質基材の多孔率よりも高いことがあり、コーティングされた多孔質基材は、触媒コーティングの多孔率と比較して高い多孔率を有することがある。
【００２４】
ウォールフローモノリスフィルタは、少なくとも二つのＳＣＲ触媒と、アンモニア酸化触媒とを含む。触媒は、一般的には、触媒材料としてウォールフローモノリスフィルタに塗布される。用語「触媒材料」とは、触媒と一又は複数の非触媒材料、例えば担体、結合剤、レオロジー調整剤、促進剤、安定剤等との組み合わせを意味する。
【００２５】
ＳＣＲ触媒
ＳＣＲ触媒は、卑金属の酸化物、モレキュラーシーブ、金属交換モレキュラーシーブ又はこれらの混合物であり得る。卑金属は、セリウム（Ｃｅ）、クロム（Ｃｒ）、コバルト（Ｃｏ）、銅（Ｃｕ）、鉄（Ｆｅ）、マンガン（Ｍｎ）、モリブデン（Ｍｏ）、ニッケル（Ｎｉ）、タングステン（Ｗ）、バナジウム（Ｖ）、及びこれらの混合物からなる群より選択され得る。アルミナ、シリカ、ジルコニア、チタニア、セリア及びそれらの組み合わせなどの耐火性金属酸化物上に担持されたバナジウムからなるＳＣＲ組成物は、周知であり、自動車用途で商業的に広く使用されている。典型的な組成物は、米国特許第４０１０２３８号及び同第４０８５１９３号に記載されており、これらの全内容は参照により本明細書に援用される。商業的に、特に自動車用途において使用される組成物は、ＴｉＯ２であってその上にＷＯ３及びＶ２Ｏ５が各々５〜２０重量％及び０．５〜６重量％の範囲の濃度で分散されているＴｉＯ２を含む。これらの触媒は、結合剤及び促進剤として作用する、ＳｉＯ２及びＺｒＯ２などの他の無機材料を含んでもよい。
【００２６】
ＳＣＲ触媒が卑金属である場合、触媒物品は、少なくとも１種の卑金属促進剤をさらに含んでもよい。本明細書で使用される場合、「促進剤」は、触媒に添加されたときに触媒の活性を増加させる物質を意味すると理解される。卑金属促進剤は、金属、金属の酸化物、又はこれらの混合物の形態であってもよい。少なくとも一つの卑金属触媒促進剤は、バリウム（Ｂａ）、カルシウム（Ｃａ）、セリウム（Ｃｅ）、ランタン（Ｌａ）、マグネシウム（Ｍｇ）、マンガン（Ｍｎ）、モリブデン（Ｍｏ）、ネオジム（Ｎｄ）、ニオブ（Ｎｂ）、プラセオジム（Ｐｒ）、ストロンチウム（Ｓｒ）、タンタル（Ｔａ）、タンタル（Ｔａ）、スズ（Ｓｎ）、亜鉛（Ｚｎ）、ジルコニウム（Ｚｒ）、及びそれらの酸化物から選択され得る。少なくとも一つの卑金属触媒促進剤は、好ましくは、ＣｅＯ２、ＣｏＯ、ＣｕＯ、Ｆｅ２Ｏ３、ＭｎＯ２、Ｍｎ２Ｏ３、ＳｎＯ２、及びこれらの混合物であり得る。少なくとも１種の卑金属触媒促進剤は、水溶液中の塩、例えば硝酸塩又は酢酸塩などの形態で触媒に添加してもよい。少なくとも１種の卑金属触媒促進剤及び少なくとも１種の卑金属触媒（例えば銅）は、酸化物担体材料上に水溶液から含浸されてもよく、酸化物担体材料を含むウォッシュコートに添加されてもよく、ウォッシュコートで予めコーティングされた担体に含浸されてもよい。ＳＣＲ触媒は、促進剤金属及び担体の総重量に基づき、少なくとも約０．１重量パーセント、少なくとも約０．５重量パーセント、少なくとも約１重量パーセント、又は少なくとも約２重量パーセントから最大約１０重量パーセント、約７重量パーセント、約５重量パーセントの促進剤金属を含有し得る。
【００２７】
ＳＣＲ触媒は、モレキュラーシーブ又は金属交換モレキュラーシーブを含んでもよい。本明細書で使用されるように、「モレキュラーシーブ」とは、ガス又は液体の吸着剤として使用することができる、適切かつ均一なサイズの小さな細孔を含む準安定物質を意味すると理解される。細孔を通過するのに十分小さい分子は吸着され、大きい分子は吸着されない。モレキュラーシーブは、ゼオライトモレキュラーシーブ、非ゼオライトモレキュラーシーブ、又はこれらの混合物であってもよい。
【００２８】
ゼオライトモレキュラーシーブは、国際ゼオライト協会（Ｉｎｔｅｒｎａｔｉｏｎａｌ  Ｚｅｏｌｉｔｅ  Ａｓｓｏｃｉａｔｉｏｎ（ＩＺＡ））が発表しているＤａｔａｂａｓｅ  ｏｆ  Ｚｅｏｌｉｔｅ  Ｓｔｒｕｃｔｕｒｅｓ（ゼオライト構造のデータベース）に列挙されている骨格構造のいずれか１つを有する微多孔アルミノシリケートである。骨格構造には、ＣＨＡ、ＢＥＡ、ＦＡＵ、ＬＴＡ、ＭＦＩ、及びＭＯＲ型のものが含まれるが、これらに限定されない。これらの構造を有するゼオライトの非限定的な例には、チャバサイト、フージャサイト、ゼオライトＹ、超安定Ｙ型ゼオライト、ベータゼオライト、モルデナイト、シリカライト、Ｘ型ゼオライト、及びＺＳＭ−５が含まれる。アルミノシリケートゼオライトは、少なくとも約５、好ましくは少なくとも約２０のシリカ／アルミナモル比（ＳＡＲ）（ＳｉＯ２／Ａｌ２Ｏ３と定義される）を有することができ、有効測定範囲は約１０〜２００である。
【００２９】
本明細書で使用される場合、用語「非ゼオライト系モレキュラーシーブ」とは、四面体部位の少なくとも一部がケイ素又はアルミニウム以外の元素によって占められている頂点共有四面体骨格を指す。非ゼオライト系モレキュラーシーブの特定の非制限的な例には、ＳＡＰＯ−３４、ＳＡＰＯ−３７及びＳＡＰＯ−４４等のシリコアルミノホスフェートが含まれる。シリコアルミノホスフェートは、ＢＥＡ、ＣＨＡ、ＦＡＵ、ＬＴＡ、ＭＦＩ、ＭＯＲ及び以下に記載される他の種類等のゼオライトに見られる骨格要素を含有する骨格構造を有し得る。
【００３０】
ＳＣＲ触媒は、小細孔、中細孔又は大細孔モレキュラーシーブ又はこれらの組み合わせを含んでもよい。
【００３１】
ＳＣＲ触媒は、アルミノシリケートモレキュラーシーブ、金属置換アルミノシリケートモレキュラーシーブ、アルミノホスフェート（ＡｌＰＯ）モレキュラーシーブ、金属置換アルミノホスフェート（ＭｅＡｌＰＯ）モレキュラーシーブ、シリコアルミノホスフェート（ＳＡＰＯ）モレキュラーシーブ及び金属置換シリコアルミノホスフェート（ＭｅＡＰＳＯ）モレキュラーシーブ、並びにこれらの混合物からなる群より選択される小細孔モレキュラーシーブを含んでもよい。ＳＣＲ触媒は、ＡＣＯ、ＡＥＩ、ＡＥＮ、ＡＦＮ、ＡＦＴ、ＡＦＸ、ＡＮＡ、ＡＰＣ、ＡＰＤ、ＡＴＴ、ＣＤＯ、ＣＨＡ、ＤＤＲ、ＤＦＴ、ＥＡＢ、ＥＤＩ、ＥＰＩ、ＥＲＩ、ＧＩＳ、ＧＯＯ、ＩＨＷ、ＩＴＥ、ＩＴＷ、ＬＥＶ、ＫＦＩ、ＬＴＡ、ＭＥＲ、ＭＯＮ、ＮＳＩ、ＯＷＥ、ＰＡＵ、ＰＨＩ、ＲＨＯ、ＲＴＨ、ＳＡＴ、ＳＡＶ、ＳＩＶ、ＴＨＯ、ＴＳＣ、ＵＥＩ、ＵＦＩ、ＶＮＩ、ＹＵＧ及びＺＯＮ、並びにこれらの混合物及び／又は連晶からなる骨格型の群より選択される小細孔モレキュラーシーブを含んでもよい。好ましくは、小細孔モレキュラーシーブは、ＡＥＩ、ＡＦＸ、ＣＨＡ、ＤＤＲ、ＥＲＩ、ＩＴＥ、ＫＦＩ、ＬＴＡ、ＬＥＶ、及びＳＦＷからなる骨格型の群より選択される。
【００３２】
ＳＣＲ触媒は、ＡＥＬ、ＡＦＯ、ＡＨＴ、ＢＯＦ、ＢＯＺ、ＣＧＦ、ＣＧＳ、ＣＨＩ、ＤＡＣ、ＥＵＯ、ＦＥＲ、ＨＥＵ、ＩＭＦ、ＩＴＨ、ＩＴＲ、ＪＲＹ、ＪＳＲ、ＪＳＴ、ＬＡＵ、ＬＯＶ、ＭＥＬ、ＭＦＩ、ＭＦＳ、ＭＲＥ、ＭＴＴ、ＭＶＹ、ＭＷＷ、ＮＡＢ、ＮＡＴ、ＮＥＳ、ＯＢＷ、ＰＡＲ、ＰＣＲ、ＰＯＮ、ＰＵＮ、ＲＲＯ、ＲＳＮ、ＳＦＦ、ＳＦＧ、ＳＴＦ、ＳＴＩ、ＳＴＴ、ＳＴＷ、ＳＶＲ、ＳＺＲ、ＴＥＲ、ＴＯＮ、ＴＵＮ、ＵＯＳ、ＶＳＶ、ＷＥＩ及びＷＥＮ、並びにこれらの混合物及び／又は連晶からなる骨格型の群より選択される中細孔モレキュラーシーブを含んでもよい。好ましくは、中細孔モレキュラーシーブは、ＦＥＲ、ＭＦＩ、及びＳＴＴからなる骨格型の群より選択される。
【００３３】
ＳＣＲ触媒は、ＡＦＩ、ＡＦＲ、ＡＦＳ、ＡＦＹ、ＡＳＶ、ＡＴＯ、ＡＴＳ、ＢＥＡ、ＢＥＣ、ＢＯＧ、ＢＰＨ、ＢＳＶ、ＣＡＮ、ＣＯＮ、ＣＺＰ、ＤＦＯ、ＥＭＴ、ＥＯＮ、ＥＺＴ、ＦＡＵ、ＧＭＥ、ＧＯＮ、ＩＦＲ、ＩＳＶ、ＩＴＧ、ＩＷＲ、ＩＷＳ、ＩＷＶ、ＩＷＷ、ＪＳＲ、ＬＴＦ、ＬＴＬ、ＭＡＺ、ＭＥＩ、ＭＯＲ、ＭＯＺ、ＭＳＥ、ＭＴＷ、ＮＰＯ、ＯＦＦ、ＯＫＯ、ＯＳＩ、ＲＯＮ、ＲＷＹ、ＳＡＦ、ＳＡＯ、ＳＢＥ、ＳＢＳ、ＳＢＴ、ＳＥＷ、ＳＦＥ、ＳＦＯ、ＳＦＳ、ＳＦＶ、ＳＯＦ、ＳＯＳ、ＳＴＯ、ＳＳＦ、ＳＳＹ、ＵＳＩ、ＵＷＹ及びＶＥＴ、並びにこれらの混合物及び／又は連晶からなる骨格型の群より選択される大細孔モレキュラーシーブを含んでもよい。好ましくは、大細孔モレキュラーシーブは、ＢＥＡ、ＭＯＲ、及びＯＦＦからなる骨格型の群より選択される。
【００３４】
金属交換モレキュラーシーブは、モレキュラーシーブの外面又はチャネル、キャビティ若しくはケージ内の余分な骨格部位に堆積した、周期表のＶＢ、ＶＩＢ、ＶＩＩＢ、ＶＩＩＩＢ、ＩＢ又はＩＩＢ族のうちの１つからの少なくとも１種の金属を有してもよい。金属は、０価の金属原子又はクラスター、単離されたカチオン、単核又は多核オキシカチオンを含むがこれらに限定されないいくつかの形態のうちの１つの形態で存在しても、又は拡大された（ｅｘｔｅｎｄｅｄ）金属酸化物として存在してもよい。好ましくは、金属は、鉄、銅、及びこれらの混合物又は組み合わせである。
【００３５】
金属は、適切な溶媒中の金属前駆体の混合物又は溶液を用いて、ゼオライトと組み合わせることができる。用語「金属前駆体」は、ゼオライト上に分散されて触媒活性金属成分をもたらすことができる任意の化合物又は錯体を意味する。溶媒は、他の溶媒を使用することの経済面及び環境面の双方に因り、好ましくは水である。好ましい金属である銅を使用する場合、好適な錯体又は化合物には、限定されないが、無水及び水和硫酸銅、硝酸銅、酢酸銅、銅アセチルアセトネート、酸化銅、水酸化銅、及び銅アミンの塩（例えば［Ｃｕ（ＮＨ３）４］２＋）が含まれる。本発明は、特定の種類、組成又は純度の金属前駆体に限定されない。モレキュラーシーブを金属成分の溶液に添加して懸濁液を形成し、その後これを反応させて金属成分をゼオライト上に分散させることができる。金属は、モレキュラーシーブの外面だけでなく細孔チャネルにも分散されてもよい。金属は、イオン形態で、又は金属酸化物として分散されてもよい。例えば、銅は、銅（ＩＩ）イオン、銅（Ｉ）イオン又は酸化銅として分散されてもよい。金属を含有するモレキュラーシーブを、懸濁液の液相から分離し、洗浄し、乾燥させることができる。その後、得られた金属含有モレキュラーシーブをか焼して、モレキュラーシーブ中に金属を固定することができる。
【００３６】
金属交換モレキュラーシーブは、モレキュラーシーブの外面又はチャネル、キャビティ若しくはケージ内の余分な骨格部位に配置されている、周期表のＶＢ、ＶＩＢ、ＶＩＩＢ、ＶＩＩＩＢ、ＩＢ又はＩＩＢ族を約０．１０重量％〜約１０重量％の範囲で含有してもよい。好ましくは、余分な骨格金属は、約０．２重量％〜約５重量％の範囲の量で存在し得る。
【００３７】
金属交換モレキュラーシーブは、触媒の総重量の約０．１〜約２０．０重量％の銅（Ｃｕ）を有する銅担持小細孔モレキュラーシーブであり得る。好ましくは、銅は、触媒の総重量の約１重量％から約６重量％で、より好ましくは、触媒の総重量の約１．８重量％から約４．２重量％で存在する。
【００３８】
金属交換モレキュラーシーブは、触媒の総重量の約０．１〜約２０．０重量％の鉄（Ｆｅ）を有する鉄担持小細孔モレキュラーシーブであり得る。好ましくは、鉄は、触媒の総重量の約１重量％から約６重量％で、より好ましくは、触媒の総重量の約１．８重量％から約４．２重量％で存在する。
【００３９】
金属交換モレキュラーシーブは、触媒の総重量の約０．１〜約２０．０重量％のマンガン（Ｍｎ）を有するマンガン担持小細孔モレキュラーシーブであり得る。好ましくは、マンガンは、触媒の総重量の約１重量％から約６重量％で、より好ましくは、触媒の総重量の約１．８重量％から約４．２重量％で存在する。
【００４０】
酸化触媒
酸化触媒は、貴金属又はその混合物を含み得る。好ましくは、貴金属は、金、銀、白金、パラジウム、ルテニウム若しくはロジウム、又はそれらの組み合わせである。より好ましくは、貴金属は、白金又はパラジウム又は白金とパラジウムの組み合わせである。
【００４１】
貴金属は、好ましくは、耐火性金属酸化物担体上に配置される。
【００４２】
白金族金属は、約０．１ｇ／ｆｔ３から約７５ｇ／ｆｔ３、好ましくは約２ｇ／ｆｔ３から約５０ｇ／ｆｔ３、より好ましくは約５ｇ／ｆｔ３から約３０ｇ／ｆｔ３の量で存在し得る。
【００４３】
アンモニア酸化触媒は、低アンモニア貯蔵を有する担体上に白金、パラジウム、又は白金とパラジウムの組み合わせを含み得る。用語「低アンモニア貯蔵を有する担体」とは、担体１ｍ３当たり０．００１ｍｍｏｌ未満のＮＨ３を貯蔵する担体を意味する。低アンモニア貯蔵を有する担体は好ましくは、ＡＥＩ、ＡＮＡ、ＡＴＳ、ＢＥＡ、ＣＤＯ、ＣＦＩ、ＣＨＡ、ＣＯＮ、ＤＤＲ、ＥＲＩ、ＦＡＵ、ＦＥＲ、ＧＯＮ、ＩＦＲ、ＩＦＷ、ＩＦＹ、ＩＨＷ、ＩＭＦ、ＩＲＮ、−ＩＲＹ、ＩＳＶ、ＩＴＥ、ＩＴＧ、−ＩＴＮ、ＩＴＲ、ＩＴＷ、ＩＷＲ、ＩＷＳ、ＩＷＶ、ＩＷＷ、ＪＯＺ、ＬＴＡ、ＬＴＦ、ＭＥＬ、ＭＥＰ、ＭＦＩ、ＭＲＥ、ＭＳＥ、ＭＴＦ、ＭＴＮ、ＭＴＴ、ＭＴＷ、ＭＶＹ、ＭＷＷ、ＮＯＮ、ＮＳＩ、ＲＲＯ、ＲＳＮ、ＲＴＥ、ＲＴＨ、ＲＵＴ、ＲＷＲ、ＳＥＷ、ＳＦＥ、ＳＦＦ、ＳＦＧ、ＳＦＨ、ＳＦＮ、ＳＦＳ、ＳＦＶ、ＳＧＴ、ＳＯＤ、ＳＳＦ、ＳＳＯ、ＳＳＹ、ＳＴＦ、ＳＴＯ、ＳＴＴ、ＳＶＲ、ＳＶＶ、ＴＯＮ、ＴＵＮ、ＵＯＳ、ＵＯＶ、ＵＴＬ、ＵＷＹ、ＶＥＴ、ＶＮＩからなる群より選択される骨格型を有するモレキュラーシーブ又はゼオライトである。モレキュラーシーブ又はゼオライトは、より好ましくはＢＥＡ、ＣＤＯ、ＣＯＮ、ＦＡＵ、ＭＥＬ、ＭＦＩ、及びＭＷＷからなる群より選択される骨格型を有するモレキュラーシーブ又はゼオライトであり、さらに一層好ましくは、骨格型はＢＥＡ及びＭＦＩからなる群より選択される。
【００４４】
酸化触媒を含む層は、アルミナ（Ａｌ２Ｏ３）、シリカ（ＳｉＯ２）、ジルコニア（ＺｒＯ２）、セリア（ＣｅＯ２）及びチタニア（ＴｉＯ２）、又はそれらの混合物を含む酸化物担体材料をさらに含み得る。酸化物担体材料は、ペロブスカイト、酸化ニッケル（ＮｉＯ）、二酸化マンガン（ＭｎＯ２）、酸化プラセオジム（ＩＩＩ）（Ｐｒ２Ｏ３）等の他の酸化材料をさらに含み得る。酸化物担体材料は、それら二つ以上の酸化物又は混合酸化物を含み得る（例えば、ＣｅＺｒＯ２混合酸化物、ＴｉＺｒＯ２混合酸化物、ＴｉＳｉＯ２混合酸化物、及びＴｉＡｌＯｘ酸化物（ｘはＴｉＯ２対Ａｌ２Ｏ３の比による））。酸化物担体材料は、担体として機能することに加えて、結合剤としても機能し得る。例えば、アルミナは、アルミナ及びＣｅＺｒＯ２混合酸化物において、担体と結合剤の両方として機能し得る。第２の層は、安定化アルミナ、セリア、シリカ、チタニア及びジルコニアのうちの一又は複数を含む酸化物担体材料を含み得る。安定剤は、ジルコニウム（Ｚｒ）、ランタン（Ｌａ）、アルミニウム（Ａｌ）、イットリウム（Ｙ）、プラセオジム（Ｐｒ）、ネオジム（Ｎｄ）、それらの酸化物、それらいずれか二つ以上の複合酸化物若しくは混合酸化物、又は少なくとも一つのアルカリ土類金属、例えば、バリウム（Ｂａ）、カルシウム（Ｃａ）、マグネシウム（Ｍｇ）及びストロンチウム（Ｓｒ）から選択され得る。各酸化物担体材料が安定化されている場合、安定剤は同一であっても異なっていてもよい。酸化物担体材料は、Ａｌ２Ｏ３及びＣｅＯ２であり得る。酸化物担体材料がＡｌ２Ｏ３である場合、それは、例えばアルファ−、ガンマ−、ベータ−、デルタ−、又はシータ−Ａｌ２Ｏ３であり得る。担体材料は、混合酸化物又は安定化混合酸化物の形態であり得る。混合酸化物中の金属酸化物は単一層の形態であり、安定化混合酸化物は二相で存在する。好ましくは、酸化触媒を含む層は、第１の及び第２の金属としてのＣｕ及びＭｎ、アルミナ、並びにＣｅＯ２／ＺｒＯ２又はＺｒ安定化ＣｅＯ２混合酸化物を含む。Ｚｒ安定化ＣｅＯ２混合酸化物は、Ｃｅ及びＺｒを約１：１のモル比で含み得る。酸化物担体材料は、Ｌａ安定化Ａｌ２Ｏ３及びＺｒ安定化ＣｅＯ２であり得る。第２の層の酸化物担体材料は、約２０モル％のＬａ安定化Ａｌ２Ｏ３及び約８０モル％のＺｒ安定化ＣｅＯ２を含み得る。
【００４５】
本発明のウォールフローモノリスフィルタは、第１の端面から縦方向に延びる第１のゾーンを有するように第１のＳＣＲ触媒で処理され、且つ、第２の端面から第１のゾーンへ向かって縦方向に延びる第２のゾーンを形成するようにアンモニア酸化触媒及び第２のＳＣＲ触媒で処理される。言い換えれば、（排気ガスの流れに対して）モノリスの一端部は第１のゾーンを形成し、他方の端部の残りのモノリスは第２のゾーンを形成する。第１及び第２のゾーンは、好ましくは、第１及び第２の端面にほぼ平行な平面にある境界で会う。これは、ウォッシュコーティングプロセスを容易にする。しかしながら、円錐形の境界線のような、モノリスの断面にわたって変化する境界線を有することも可能である。モノリスの中心部で温度上昇が認められるため、これは、有利には、モノリス内の第２のゾーンの体積を増加させるのに使用され得る。
【００４６】
ウォールフローモノリスフィルタは、第１のゾーンと第２のゾーンの少なくとも一部の間に間隙をさらに含み得る。好ましくは、第１のゾーンと第２のゾーンに少なくとも一部の間には間隙はない。
【００４７】
本発明の触媒ウォールフローモノリスを提供するために、触媒材料は多孔質基材に、典型的にはウォッシュコートの形態で塗布される。塗布は、「インウォール」塗布又は「オンウォール」塗布として特徴づけることができる。「インウォール」とは、触媒材料が多孔質材料内の細孔に存在することを意味する。「オンウォール」とは、触媒材料が、チャネル壁上の触媒コーティングとして存在することを意味する。用語「触媒コーティング」とは、コーティングが配置される壁の厚さの約０．１から１５％の厚さでモノリスフィルタの壁上に存在する触媒材料を意味する。オンウォール塗布における触媒材料のいくつかは、インウォールで存在し得る。いくつかの構成では、第２のゾーンの第２のＳＣＲ触媒は、「オンウォール」及び「インウォール」コーティングの両方に存在し得る。インウォールで存在する第２のＳＣＲ触媒の量が本明細書に記載される。
【００４８】
「インウォール」又は「オンウォール」塗布のための技術は、塗布される材料の粘度、塗布技術（例えば噴霧又は浸漬）及び異なる溶媒の存在に依拠しうる。かかる塗布技術は、当該技術分野で知られている。ウォッシュコートの粘度は、例えば、その固体含有量に影響を受ける。また、ウォッシュコートの粒子サイズ分布（比較的平坦な分布は、粒子サイズ分布に鋭いピークを有する細かく粉砕されたウォッシュコートとは異なる粘度を与える）、並びにグアーガム及び他のゴムのようなレオロジー調整剤の影響を受ける。適切なコーティング法は、米国特許第６，５９９，５７０号、同第８，７０３，２３６号及び同第９，１３８，７３５号に記載されており、それらは参照により本明細書に援用される。
【００４９】
異なる分布の触媒材料を有する基材内の異なるゾーンを提供するために従来技術を使用することが可能である。例えば、基材の特定のゾーンへの「オンウォール」塗布が所望される場合、保護ポリマーコーティング（ポリビニルアセテート等）は、触媒コーティングがそこに形成しないように、残りのゾーンに塗布され得る。例えば、減圧下で残りのウォッシュコートが除去されると、保護ポリマーコーティングは燃焼され得る。
【００５０】
第１のゾーンは、多孔質基材全体に分布する第１のＳＣＲ触媒を含む。第１のＳＣＲ触媒の例は上に記載される。「多孔質基材全体に分布する」とは、材料が多孔質基材内に見られることを意味する。細孔の大部分は、第１のＳＣＲ触媒を含有し得る。例えば、これは、触媒に応じて、顕微鏡法又は以下に記載される様々な他の技術を使用して、視覚的に観察することができる。
【００５１】
第１のゾーンにおいて、好ましくは、第１の複数のチャネルは、その表面上に触媒材料を含まない。用語「表面上に触媒材料を含まない」とは、触媒材料の外観がないか、チャネルの壁で検出された触媒材料がないか、又はチャネルの壁で検出された任意の触媒材料が、モノリスフィルタの全体的な触媒活性に影響を及ぼさない濃度で存在することを意味する。好ましくは、第２の複数のチャネルは、その表面上に触媒材料を含まない。より好ましくは、第１及び第２の両方の複数のチャネルは、それらの表面上に触媒材料を含まない。
【００５２】
第１のＳＣＲ触媒は、例えばウォッシュコート法での浸透により、基材の細孔に置かれ得る。この方法は、細孔をコーティングし、その中の触媒材料を保持する一方、ガスがチャネル壁を通って入り込むのに十分な多孔率を維持する。
【００５３】
第２のゾーンは、多孔質基材全体に分布している酸化触媒と、基材の壁上のコーティングとしての第２のＳＣＲ触媒とを有する。第２のゾーンでは、細孔の大部分はアンモニア酸化触媒を含有する。第１のゾーン及び第２のゾーンの第１のＳＣＲ触媒及びアンモニア酸化触媒はそれぞれ、実質的にフィルタの壁内にあり、壁の表面上にはない。
【００５４】
第２のＳＣＲ触媒は、多孔質基材の第２のゾーンの表面を覆う層に位置する。第２のＳＣＲ触媒は、（１）第２のゾーンの多孔質基材の表面を覆う層にのみ存在し得る（すなわち、多孔質基材全体に分布していない）（オンウォール）か、又は（２）第２のゾーンの多孔質基材の表面を覆う層（オンウォール）と、第２のゾーンの多孔質基材の実質的に全て又は一部（例えば壁中）（インウォール）とに存在し得る。用語「第２のゾーンの多孔質の実質的に全て」とは、少なくとも約７０％、少なくとも約７５％、少なくとも約８０％、少なくとも約８５％、少なくとも約９０％、又は少なくとも約９５％の多孔質基材が、基材の壁に第２のＳＣＲ触媒を含有することを意味する。用語「第２のゾーンの多孔質の一部」とは、約７０％未満、約６５％未満、約６０％未満、約５５％未満、約７０％未満、約６５％未満、約６０％未満、約５５％未満、約５０％未満、約４５％未満、約４０％未満、約３５％未満、約２５％未満、約２０％未満、約１５％未満、約１０％、又は約５％未満の多孔質基材が、基材の壁に第２のＳＣＲ触媒を含有することを意味する。
【００５５】
一構成では、第２のゾーンの第２のＳＣＲ触媒は、多孔質基材全体に分布していない。用語「多孔質基材全体に分布していない」とは、材料が基材の壁にのみ存在するか、又は材料の大部分が多孔質基板の壁に存在し、残りの材料が第２のゾーンと関連している多孔質基材の全てではなく一部に存在するかのいずれかを意味する。用語「基材の一部」とは、基材の全てではなく、ある部分を意味する。
【００５６】
好ましくは、第２のゾーンのチャネルの触媒材料コーティングは、＜２５％、＜２０％、＜１５％、＜１０％、及び＜５％の一又は複数の厚さのチャネル壁に入り込む。
【００５７】
触媒ウォールフローモノリスフィルタは、第２のゾーンの多孔質基材の表面を覆う層及び第２のゾーンの多孔質基材の全てに存在する第２のＳＣＲ触媒を有し得る。
【００５８】
触媒ウォールフローモノリスフィルタは、多孔質基材の第２のゾーンの表面を覆う層及び第２のゾーンの多孔質基材の一部に存在する第２のＳＣＲ触媒を有し得る。
【００５９】
第２のＳＣＲ触媒は、第２のゾーンの多孔質基材の全て又は一部に存在するとき、アンモニア酸化触媒の全て又は一部と共に存在し得る。
【００６０】
第２のゾーンにおいて、一構成において、第２のＳＣＲ触媒は、壁中ではなく、実質的に壁上に存在し得る。用語「壁中ではなく、実質的に壁上」とは、大部分、好ましくは少なくとも７５％、８０％、８５％、９０％、又は９５％の材料が、第２のゾーンのモノリスの壁上に存在することを意味する。これは、例えば、走査型電子顕微鏡（ＳＥＭ）によって決定され得る。触媒が金属、例えば銅を含むとき、壁中及び壁上の分布を決定するために（電子プローブ微量分析）ＥＰＭＡが使用され得る。これらの触媒は、例えば、基材の壁中のウォッシュコートの不存在により、顕微鏡法を使用して観察され得る。
【００６１】
ある構成では、第２のゾーンの触媒材料は、第２のゾーンの基材の表面に近い細孔中へ延び、コーティング近くの基材の一部に存在し得る。これは、コーティングが基材に接着するために必要であり得る。
【００６２】
第２のゾーンでは、酸化触媒はフィルタの壁に存在し、第２のＳＣＲ触媒は第２の複数のチャネルの壁を覆うコーティングとして存在する（多孔質壁の出口側）。酸化触媒は、第１のＳＣＲ触媒をフィルタの壁に置くのに使用され得る任意の技術を使用して、第２の端面からモノリスへ塗布され得る。第２のＳＣＲ触媒を含む触媒コーティングは、コーティングが配置される壁の厚さの約０．１から１５％の平均厚さを有し得る。この厚さには、細孔中へ入り込むことに関連している任意の深さは含まれない。第２のＳＣＲ触媒を含む触媒材料は、壁上のコーティングとして、第２の端面から第２の複数のチャネルのチャネル壁を覆い得る。壁上のコーティングは、１０μｍから８０μ、好ましくは１５から６０μｍ、より好ましくは１５から５０μｍの厚さを有し得る。
【００６３】
第２のゾーンは、第２の端面から測定される、約１０から約５０％のフィルタ長さを覆い得る。例えば、第２のゾーンは、フィルタ長さの１０〜４５％、１０〜４０％、１０〜３５％、１０〜２５％、１０〜２０％、又は１０〜１５％を覆い得る。好ましくは、第２のゾーンは、フィルタ長さの１０〜２５％、２５〜５０％、より好ましくは１０〜２５％を覆う。第２のゾーンの第２のＳＣＲ触媒のコーティングは、触媒の濃度勾配も含むことができ、高濃度の第２のＳＣＲ触媒はフィルタの入口端に向かっている。
【００６４】
触媒ウォールフローモノリスフィルタは、１：１０対１：１、好ましくは１：１０から１：２、より好ましくは１：１０から１：４、さらにより好ましくは１：１０から１：５の縦方向における第２のゾーンの長さ対第１のゾーンの長さの比を有し得る。
【００６５】
触媒材料の粒子のサイズは、基材中へのそれらの動きを制限するように選択され得る。当業者は、このサイズは処理前のモノリスフィルタの細孔のサイズに依拠することを認識するであろう。
【００６６】
アンモニア酸化触媒上の第２のＳＣＲ触媒のコーティングは、第２のＳＣＲ触媒と、任意選択的に結合剤（例えば、金属酸化物粒子）、繊維（例えば、ガラス又はセラミック不織繊維）、マスキング剤、レオロジー調整剤及び孔形成剤のような一又は複数の他の構成要素とを含有する触媒ウォッシュコートとして塗布され得る。
【００６７】
触媒材料は、チャネルの壁上の層として堆積され得る。これは、当該技術分野で知られる様々な技術のいずれか一つ、例えば噴霧又は浸漬により実施され得る。触媒材料は、上記のような厚い粘性のコーティング溶液を使用するなどのいくつかの技術の一つによって多孔質基材に浸透することを実質的に防止することができる。第２のＳＣＲ触媒のいくつが多孔質基材に見られる構成において、第２のＳＣＲ触媒の粒子サイズ分布は、より広く、第２のＳＣＲ触媒が多孔質基材の表面上のコーティングとしてのみ存在するときに使用される大量の小さなサイズの粒子を包含し得る。当業者は、薄められた溶液などのウォッシュコートへの変更が、壁への浸透を増加させることを可能にすることを認識するであろう。
【００６８】
多孔質基材の第１のゾーン全体に分布する第１のＳＣＲ触媒は、第２の複数のチャネルの表面を覆う第２のＳＣＲ触媒と同一であり得る。
【００６９】
あるいは、多孔質基材の第１のゾーン全体に分布する第１のＳＣＲ触媒は、第２の複数のチャネルの表面を覆う第２のＳＣＲ触媒とは異なり得る。
【００７０】
好ましくは、多孔質基材の第１のゾーン全体に分布している触媒材料は、小細孔ゼオライトを含む。リーンバーン内燃機関の排気ガス中のＮＯｘを処理するための特定用途を有する小細孔ゼオライトは、ＡＥＩ、ＡＦＴ、ＡＦＸ、ＣＨＡ、ＤＤＲ、ＥＡＢ、ＥＲＩ、ＧＩＳ、ＧＯＯ、ＫＦＩ、ＬＥＶ、ＬＴＡ、ＭＥＲ、ＰＡＵ、ＳＦＷ、ＶＮＩ及びＹＵＧ構造ファミリーより選択されるゼオライトを含む。適切な例は米国特許第８，６０３，４３２号に記載されており、それは参照により本明細書に援用される。ＡＥＩ、ＣＨＡ及びＬＴＡファミリーからの小細孔ゼオライトは、特に好まれる。小細孔ゼオライトは、好ましくは、Ｃｕ、Ｆｅ及びＭｎの一又は複数を含む。小細孔ゼオライトは、一又は複数の貴金属（金、銀及び白金族金属）を含み、好ましくは白金族金属、より好ましくはパラジウム又は白金、最も好ましくはパラジウムも含み得る。触媒材料は、Ｃｅをさらに含み得る。
【００７１】
第１のＳＣＲ触媒は、好ましくは、バナジウムを含有せず、ゼオライトを含まない触媒、又はＣｕ／ベータなどのゼオライト若しくはゼオライトを含有する金属などの、高速過渡応答の触媒を含み得る。
【００７２】
好ましくは、銅含有小細孔ゼオライトなどのより耐久性のある触媒は、ウォールフローモノリスの下流部分に位置する。
【００７３】
好ましくは、ウォールフローモノリスの下流（後部）セクションに位置するオンウォール触媒である第２のＳＣＲ触媒は、第１のＳＣＲ触媒よりも高い熱安定性を有する。
【００７４】
好ましくは、多孔質基材の第１のゾーン全体に分布する触媒材料と、第２の複数のチャネルの表面を覆う触媒材料とは、銅、鉄又はマンガン含有ゼオライト、例えばＡＥＩ、ＡＦＸ、ＢＥＡ、ＣＨＡ及びＬＴＡから独立して選択される。
【００７５】
触媒ウォールフローモノリスフィルタは、第１のゾーンと第２のゾーンとの間に位置する第３のゾーンであって、多孔質基材全体に分布している第１のＳＣＲ触媒と、多孔質基材の表面を覆い、多孔質基材全体に分布していない層に位置する第２のＳＣＲ触媒とを含む、第３のゾーンをさらに含み得る。
【００７６】
第３のゾーンは、モノリス基材の長さの最大１０％、好ましくは最大５％の長さを有し得る。
【００７７】
触媒ウォールフローモノリスフィルタは、（ａ）第１のゾーンと第２のゾーン；（ｂ）第１のゾーンと第３のゾーン；又は（ｃ）第３のゾーンと第２のゾーンの少なくとも一部の間の間隙をさらに含み得る。
【００７８】
触媒ウォールフローモノリスフィルタは、（ａ）第１のゾーンと第２のゾーン；（ｂ）第１のゾーンと第３のゾーン；又は（ｃ）第３のゾーンと第２のゾーンの少なくとも一部の間に間隙を含まないこともあり得る。
【００７９】
排気ガスからのＮＯｘの処理における困難の一つは、排気ガス中に存在するＮＯｘの量が一過性であること、すなわち、加速、減速、及び様々な速度での走行といった運転条件と共に変わることである。この問題を克服するためには、ＳＣＲ触媒は、窒素還元剤、例えばアンモニアを吸着（又は貯蔵）し、それにより、入手可能な還元剤の適切な供給のための、バッファを提供し得る。上記のようなモレキュラーシーブに基づく触媒はアンモニアを貯蔵することができ、触媒のＮＨ３への曝露の開始時の触媒活性は、触媒がＮＨ３への比較的高い曝露又は飽和曝露を有するときの活性よりも実質的に低い可能性がある。実用的な車両の用途については、これは、良好な活性を確保するために適切なＮＨ３ローディングで触媒を事前にロードする必要があることを意味する。しかしながら、この要件にはいくつかの重大な問題がある。特に、一部の操作条件では、必要なＮＨ３ローディングを達成することは不可能である。また、この事前ローディング法には制限があり、これは、事前ローディング後にエンジンの動作条件がどうなるかを知ることができないためである。たとえば、触媒にＮＨ３が事前にローディングされているが、その後のエンジン負荷がアイドル状態の場合、ＮＨ３は大気にスリップする可能性がある。ゼロアンモニア曝露から飽和アンモニア曝露へのＳＣＲ触媒の活性の増加率は、「過渡応答」と呼ばれる。これに関して、第２の複数のチャネルの表面を覆う第２のＳＣＲ触媒は、大細孔ゼオライト、好ましくは銅ベータゼオライトであることが好ましい。あるいは、他の非ゼオライト触媒材料、例えばＷを含浸させたＣｅＯ２、Ｗを含浸させたＣｅＺｒＯ２、又はＦｅ及びＷを含浸させたＺｒＯ２などが使用され得る。他の適切な触媒は、当該技術分野で知られており、米国特許第７，９８５，３９１号及び米国特許公開第２０１２２７５９７７号に記載され、それらは参照により本明細書に援用される。このような大細孔ゼオライト又は非ゼオライト材料をコーティングとして使用することは、これらの材料が一般に上記の小細孔ゼオライトよりも高速過渡ＳＣＲ応答を提供するため、これらが有効に機能するために必要な事前にローディングされたアンモニアが大幅に少ないため、有利である。言い換えれば、それらは、小細孔ゼオライトと比較して、より低いＮＨ３曝露で高い活性を有する（触媒の飽和貯蔵容量に比べて低曝露）。上記の小細孔ゼオライトと、現在記載されている大細孔ゼオライト及び非ゼオライト材料との間に相乗的な関係があり得る。
【００８０】
別の態様では、燃焼排気ガスの流れを処理するための排出処理システムであって、本発明の第１の態様に記載されるような触媒ウォールフローモノリスを含むシステムが提供される。
【００８１】
本明細書に記載の触媒ウォールフローモノリスフィルタは、多くの理由から有益である。ＳＣＲＦの従来のＡＳＣコーティングは、ＡＳＣコーティングのＤＰＦの多孔質壁への浸透を≦３０％に最小限にする。ＮＯｘ変換は、酸化成分をフィルタの多孔質壁に位置させることによって同様のＮＨ３変換及びＮ２Ｏ形成の減少を維持しながら、従来のＳＣＲＦ／ＡＳＣオンウォール設計上で改善される。
【００８２】
本明細書に記載のフィルタは、下流のウォールフローフィルタチャネルを介して、オンウォールコーティングの第２のＳＣＲ触媒と接触できるように、第１のＳＲ触媒を含む第１ゾーンを出た後の排気ガス中に依然としてＮＯｘが存在することを可能にする。これは、ＳＣＲ触媒がインウォールでのみ存在し、排気ガスの一部が第１ゾーンをバイパスできる構成よりも、反応物と活性触媒成分部位との間のより良好な接触／アクセス性を提供し得る。この構成は、比較的高流量の用途でＮＯｘ変換を提供することができ、又は製造コストが安く、潜在的に軽量（燃費を向上させ、ＣＯ２排出量が削減される）、パッケージングの問題（キャニング）が少なく、且つ車両にスペースを見つけやすい、より短い／少ない体積の基材を可能にする。本明細書に記載の構成を有するフィルタは、ガス／触媒接触の増加を可能にすることができるが、これは、排気ガスがコーティング中の第２のＳＣＲとさらに接触し得るためである。
【００８３】
更なる態様によれば、触媒ウォールフローモノリスの製造のための方法であって、
（ａ）第１の端面と第２の端面との間に縦方向を規定する第１の端面及び第２の端面並びに縦方向に延びる第１及び第２の複数のチャネルを有する多孔質基材を提供することであって、第１の複数のチャネルが、第１の端面で開いており、第２の端面で閉じており、第２の複数のチャネルが、第２の端面で開いており、第１の端面で閉じている、多孔質基材を提供すること；
（ｂ）第１のＳＣＲ触媒を含むウォッシュコートを多孔質基材に選択的に浸透させることにより、第１のゾーンを形成すること、
（ｃ）アンモニア酸化触媒を含むウォッシュコートを多孔質基材に選択的に浸透させることにより、第２のゾーンの一部を形成すること、
（ｄ）第２の複数のチャネルの壁がコーティングにより覆われている第２のゾーンのアンモニア酸化触媒上に第２のＳＣＲ触媒のコーティングを形成すること、
を含む方法が提供され、ここで、工程（ｂ）は工程（ｃ）の前に実施され得るか、又は工程（ｃ）は工程（ｂ）の前に実施され得る。
【００８４】
第１及び第２基材部分の間の所望の境界がスラリーの表面にあるように、基材を触媒スラリーに垂直に浸すことによって、ウォッシュコートによる基材の選択的な浸透が実施され得る。基材は、所望の量のスラリーが基材へ移動するのを可能にするために十分な期間スラリー中に残され得る。期間は、１分未満、好ましくは約３０秒であるべきである。基材はスラリーから除去され、余分なスラリーは、最初に基材のチャネルから排出することを可能にすることによって、その後（スラリー浸透の方向に対して）圧縮空気を基材上のスラリーに吹き付け、その後、スラリーの浸透の方向から真空を引き抜くことによって、ウォールフロー基材から除去される。この技術を使用することにより、触媒スラリーは基材の第１のゾーンの壁に浸透するが、孔は、背圧が最終的な基材に許容できないレベルまで蓄積するほど吸蔵されない。当業者は、背圧の許容できないレベルが、フィルタが結合しているエンジンのサイズ、エンジンが作動される条件、及びフィルタを再生する頻度と方法を含む様々な要因に依拠することを認識するであろう。
【００８５】
当業者は、限定されないが、粒子サイズ分布、ウォッシュコートの粘度及び他の非触媒材料、例えば担体、結合剤、レオロジー調整剤、促進剤、安定剤等の存在を含む様々な要因が多孔質壁中に移動され得る第２のＳＣＲ触媒の量を制御するために調整され得ることを認識するであろう。
【００８６】
コーティングされた基材は、典型的には約１００℃で乾燥し、より高い温度（例えば３００から４５０℃）で焼成される。焼成後、ウォッシュコートのローディングは、基材のコーティングされた重量及びコーティングされていない重量から決定され得る。触媒のローディングは、ウォッシュコート中の触媒の量に基づくウォッシュコートのローディングから決定され得る。当業者には明らかであるように、ウォッシュコートのローディングは、コーティングスラリーの固形物含有量を変更することにより修正され得る。あるいは、コーティングスラリー中の基材の繰り返しの浸漬を行い、続いて上記のように過剰のスラリーを除去することができる。
【００８７】
第２の触媒材料のコーティングを形成する方法は、当該技術分野で知られており、米国特許第６，５９９，５７０号、同第８，７０３，２３６号及び同第９，１３８，７３５号に記載され、それらは参照により本明細書に援用される。第２の触媒材料のコーティングが基材の第１のゾーンに形成するのを防ぐために、第１のゾーンの表面は、ポリビニルアセテートのような保護ポリマーフィルムで予備コーティングされ得る。これは、触媒材料が第１のゾーンの表面に接着するのを防ぐ。保護ポリマーコーティングは、その後、燃焼され得る。
【００８８】
好ましくは、前述の方法によって製造された触媒ウォールフローモノリスは、本明細書に記載の発明の第１の態様のモノリスである。つまり、本発明の第１の態様の全ての特徴は、本明細書に記載のさらなる態様と自由に組み合わせることができる。
【００８９】
本発明のさらなる態様によれば、ＮＯｘ及び粒子状物質を含む燃焼排気ガスの流れを処理するための方法であって、排気流を本発明の第１の態様のモノリスに通すことを含む方法、が提供される。
【００９０】
本発明の排気システムは、内燃機関、特にリーンバーン内燃機関、特にディーゼルエンジンのためのものである。
【００９１】
図１、３及び４は、本発明の態様の様々な特徴を示す。以下は、特徴の名称及びこれらの図面中の対応する識別子の目録である。
2020514039.tif 000003
【００９２】
本発明によるウォールフローモノリス１が図１及び図３に示される。モノリス、縦方向（図１の両側矢印「ａ」により示される）に互いに平行に配置された多数のチャネル５，１０を含む。多数のチャネルはチャネル５の第１のサブセット及びチャネル１０の第２のサブセットを有する。モノリスフィルタは、多孔質材料で構成されている。
【００９３】
図１は、第１の端面１５で開いており、第２の端面２５で密封されている第１のサブセットのチャネル５を通じて排気ガスがモノリスフィルタ１に入る前面へ向かう第１の端面１５を有するモノリスフィルタ１を示す。第２のサブセットのチャネル１０は、シーリング材２０を有する第１の端面１５で密封されており、第２の端面２５に開口端を有する。フィルタモノリスは、合計長さａを有し、長さｂを有する第１のゾーン３５及び長さｃを有する第２のゾーン４０を含む。図１は、モノリスフィルタを通る平面Ａ−Ａも示す。
【００９４】
ウォールフローモノリス１の第１のゾーン３５は、第１の端面１５から距離ｂだけ延び、チャネル壁４５の細孔内の第１のＳＣＲ触媒を備えている。これは、当該技術分野で知られ、本明細書の他の箇所で論じられているように、ウォッシュコート塗布法を用いて提供され得る。
【００９５】
ウォールフローモノリス１の第２のゾーン４０は、第１の端面１５に向かって第２の端面２５から距離ｃだけ延び、第１のゾーン３５に会う。第２のゾーン４０は、チャネル壁４５の細孔内にアンモニア酸化触媒４１を備えている。第２のＳＣＲ触媒４２、例えばゼオライト（必ずではないが、好ましくは、第１のＳＣＲ触媒３６と同一）を含む表面コーティングは、第２のゾーン５４内のチャネル壁４５の表面に塗布され得る。第２のゾーン４０内の閉じたチャネル壁（図示されず）は、好ましくは表面をコーティングされていない。
【００９６】
図２は、第２のＳＣＲ触媒が第２のゾーンのアンモニア酸化触媒上のコーティングにのみ存在する本発明の構成における二つのＳＣＲ触媒及びアンモニア酸化触媒の位置を示す概略図である。第１のゾーンは、フィルタの壁内に位置する第１のＳＣＲ触媒を含む。第１のゾーンの下流に位置する第２のゾーンは、フィルタの壁内にアンモニア酸化触媒を、フィルタの壁上に第２のＳＣＲ触媒を含む、第２のＳＣＲ触媒は、多孔質基材全体に分布していない。当業者は、少量（＜約２０％、＜約１５％、約１０％未満、約５％未満、約３％未満）の第２のＳＣＲが多孔質基材の一部に存在し得ることを理解するであろう。
【００９７】
図３は、触媒が図２に示される構成に位置する図１における平面Ａ−Ａを通じて示されるウォールフローモノリスフィルタの断面図である。第１のサブセットのチャネル５は、ウォールフローモノリス１の第１の端面１５で開いており、第２の端面２５でシーリング材２０によって密封されている。第２のサブセットのチャネル１０は、ウォールフローモノリス１の第２の端面２５で開いており、第１の端面１５でシーリング材２０によって密封されている。第１の端面１５は、エンジンから排気ガスＧを受け取る。排気ガスＧは、第１のサブセットのチャネル５の開口端でモノリスフィルタ１に入る。第１のサブセットのチャネル５を下行するガスは、第２の端面２５でチャネルを出ることはできないが、これは端部が密封されているためである２０。ガスＧは、多孔質チャネル壁３５を通り、第２のサブセットのチャネル１０へ移動し、その後、エンジンの排気システムに結合している第２の端面２５でモノリスフィルタを出る。ガスＧが多孔質チャネル壁４５を通るとき、スートを壁上又は壁中で捕捉することができるようになる。モノリスフィルタは、モノリスフィルタの壁４５内に第１のＳＣＲ触媒３６を含有し、第１の端面１５から第２の端面２５へ向かって距離ｂだけ延びる第１のゾーン３５を含む。モノリスフィルタはまた、壁３５内にアンモニア酸化触媒４１と、モノリスフィルタの壁４５上に第２のＳＣＲ触媒４２を含むコーティングとを含有する第２のゾーン４０も含む。第２のゾーン４０は、第２の端面２５から第１の端面１５へ向かって距離ｃだけ延びる。
【００９８】
図４は、第２のＳＣＲ触媒が第２のゾーンのアンモニア酸化触媒上のコーティング及びアンモニア酸化触媒の一部を有する第２のゾーンの基材の一部に存在する本発明の構成における二つのＳＣＲ触媒及びアンモニア酸化触媒の位置を示す概略図である。
【００９９】
図５は、第２のＳＣＲ触媒が第２のゾーンのアンモニア酸化触媒上のコーティング及びアンモニア酸化触媒の全てを有する第２のゾーンの基材の全てに存在する本発明の構成における二つのＳＣＲ触媒及びアンモニア酸化触媒の位置を示す概略図である。
【０１００】
例示的な排気ガス処理システム１００が図６に示される。エンジン１１５で生成される排気ガス１１０は、ダクト１２０を通されて排気システム１００へ送られる。アンモニア還元剤１０５は、本発明の第１の態様のウォールフローフィルタ１２５の上流の排気ガス１１０の流れに噴射される。アンモニア還元剤１０５は、必要に応じて（コントローラ１３５によって決定される）貯蔵容器１３０から噴射ノズル１４０を通って分配され、第１のゾーンに第１のＳＣＲ触媒を含む本発明の第１の態様のモノリスフィルタ１２５に到達する前且つ排気ガスがモノリスへ入る前に排気ガスと混合する。（図７）
【０１０１】
ウォールフローモノリス１は、好ましくは、単一成分である。しかしながら、モノリスは、複数のチャネルを一緒に接着することによって、又は本明細書に記載されるような複数の小さなモノリスを一緒に接着することによって形成され得る。そのような技術は、当該技術分野においてよく知られており、排出処理システムの適切なケーシング及び構成も同様である。
【０１０２】
排気ガス処理システム１００は、本発明の第１の態様のモノリスフィルタの前に位置する触媒１２７をさらに含み得る。本発明の第１の態様のモノリスフィルタの前に位置する触媒１２７は、第１のＳＣＲ触媒を含むウォールフローモノリス１の上流のインジェクタ１４０を通して還元剤１０５が排気ガスに添加される前に排気システムに位置する。本発明の第１の態様のモノリスフィルタの前に位置する触媒１２７は、好ましくは、ディーゼル酸化触媒（ＤＯＣ）、ＮＯｘトラップ又は受動的ＮＯｘ吸着体（ＰＮＡ）である。
【実施例】
【０１０３】
実施例１インウォール酸化触媒
初めに、アルミナ上白金を含む酸化触媒を含むウォッシュコートを、一端からフィルタ長さの１０％にわたって置くことにより、フィルタの壁中のアンモニア酸化触媒を有するフィルタを、ＳｉＣフィルタ基材（３００ｃｐｓｉ、１２ｍｉｌの壁厚）で調製した。Ｐｔローディングは、６ｇ／ｆｔ３であった。その後、アルミナ上Ｐｔを含むウォッシュコートを含むフィルタを乾燥させ、５００℃で１時間焼成した。その後、銅チャバザイト（Ｃｕ−ＣＨＡ）、アルミナ及びレオロジー調整剤を含むウォッシュコートを塗布することにより、ＳＣＲ層をアンモニア酸化触媒を含有しなかったフィルタ長さの９０％にわたって置いた。その後、ＳＣＲウォッシュコートを含む層をアンモニア酸化触媒上に置いた。Ｃｕ−ＣＨＡのローディングは１．７１ｇ／ｉｎ３であった。ＳＣＲウォッシュコートを含むフィルタを乾燥させ、その後５００℃で１時間焼成した。フィルタを８００℃で１６時間熱水的にエイジングした。
【０１０４】
実施例２オンウォール酸化触媒
初めに、銅チャバザイト（Ｃｕ−ＣＨＡ）、アルミナ及びレオロジー調整剤を含むＳＣＲウォッシュコートウォッシュコートをフィルタに置いてＳＣＲ層を形成することにより、フィルタの壁上のアンモニア酸化触媒を有するフィルタを、ＳｉＣフィルタ基材（３００ｃｐｓｉ、１２ｍｉｌの壁厚）で調製した。Ｃｕ−ＣＨＡのローディングは１．７１ｇ／ｉｎ３であった。ＳＣＲウォッシュコートを含むフィルタを乾燥させ、その後５００℃で１時間焼成した。アルミナ上白金を含む酸化ウォッシュコートを、フィルタの一端からフィルタ長さの２０％にわたってＳＣＲ触媒上に塗布することによって、ＳＣＲ触媒上の酸化触媒の層を形成した。Ｐｔローディングは、３ｇ／ｆｔ３であった。ＳＣＲ触媒の長さの２０％にわたって酸化触媒の層を有するフィルタを乾燥させ、その後５００℃で１時間焼成した。フィルタを８００℃で１６時間熱水的にエイジングした。
【０１０５】
実施例１と実施例２は、酸化コーティングの長さにおいて異なり、インウォール酸化コーティング（実施例１）はフィルタ長さの１０％にわたり、オンウォール酸化コーティングはフィルタ長さの２０％にわたっていた。しかしながら、Ｐｔの量はどちらの実施例においても同一であったが、これは、インウォールコーティングにおけるローディングが６ｇ／ｆｔ３であったのに対し、オンウォールコーティングのローディングは３ｇ／ｆｔ３であったためである。
【０１０６】
試験方法及び条件
３ｌ  Ｖ６エンジンを備えた自動車で実施例１及び２の試料を試験した。ディーゼル酸化触媒（ＤＯＣ）は、実施例１又は２の試料の前に位置していた。１：２のアンモニア：ＮＯｘの比（アルファ）で車両を操作した。エンジンの負荷を調整して、フィルタの入口温度を６１０℃にし、その後、入口温度を６１０℃で約２０分間維持した。その後、負荷を減少させ、入口温度を４２０℃に低下させた。入口温度を４２０℃で約２０分間維持した。入口温度が以下の表に示される温度で維持されるように、エンジンの負荷を数回減少させた。温度を定常状態で維持しながら、以下に示すように、ガスの流れ及び排気中の様々な成分について測定した。
2020514039.tif 000004
【０１０７】
エンジン温度が約６００℃であったとき、フィルタの再生が生じ、炭化水素が排気ガス流へ導入されて、スートがフィルタから除去された。これは、６１０℃でのエンジンからの排気ガス中の大量の炭化水素（ＨＣ）及び一酸化炭素（ＣＯ）により、上の表で見られる。
【０１０８】
図８は、実施例１（インウォール酸化触媒）が、実施例２（オンウォール酸化触媒）と比較して、約２００℃から約３２５℃の温度でＮＨ３変換の増加をもたらしたことを示す。試料はどちらも、約３２５℃から約４２５℃の温度で、同様のＮＨ３変換をもたらしたが、オンウォール試料からのＮＨ３変換の量は、約６２５℃で増加すると見られる。
【０１０９】
図９は、実施例１（インウォール酸化触媒）が、実施例２（オンウォール酸化触媒）と比較して、ＮＯｘ変換の増加をもたらしたことを示す。約２００℃から約２７５℃の温度では、インウォール酸化触媒を有する試料は、オンウォール酸化触媒を有する試料よりも、約１０％多くＮＯｘを変換した。約３００℃から約６２５℃の温度では、インウォール酸化触媒を有する試料は、オンウォール酸化触媒を有する試料よりも、約１５〜２０％多くＮＯｘを変換した。
【０１１０】
図１０は、実施例１（インウォール酸化触媒）が、実施例２（オンウォール酸化触媒）と比較して、約２７５℃から約５５０℃の温度でＮ２Ｏメイクをあまりもたらさなかったことを示す。２００℃から約２５０℃の温度では、インウォール酸化触媒を有する試料は、オンウォール酸化触媒を有する試料よりも、わずかに多いＮ２Ｏメイクをもたらした。
【０１１１】
図１１は、約２００℃から約２５０℃の温度では、実施例１（インウォール酸化触媒）は、実施例２（オンウォール酸化触媒）と同一のＮ２Ｏ選択性をもたらしたことを示す。しかしながら、実施例１（インウォール酸化触媒）は、実施例２（オンウォール酸化触媒）と比較して、約２７５℃から約５５０℃の温度で低いＮ２Ｏ選択性をもたらした。Ｎ２Ｏの形成を減少させる必要性のため、より低いＮ２Ｏ選択性が望まれる。
【０１１２】
当業者は、本発明の範囲及び添付の特許請求の範囲から逸脱することなく、触媒ウォールフローモノリスフィルタ及び触媒ウォールフローモノリスフィルタを含むシステムの組成及び構成の変更がなされ得ることを、理解するであろう。
【図１】
2020514039.tif 000005
【図２】
2020514039.tif 000006
【図３】
2020514039.tif 000007
【図４】
2020514039.tif 000008
【図５】
2020514039.tif 000009
【図６】
2020514039.tif 000010
【図７】
2020514039.tif 000011
【図８】
2020514039.tif 000012
【図９】
2020514039.tif 000013
【図１０】
2020514039.tif 000014
【図１１】
2020514039.tif 000015
【国際調査報告】
2020514039.tif 000016
2020514039.tif 000017
2020514039.tif 000018